Composition bitumineuse obtenue par incorporation, dans une base bitume, de particules de déchets plastiques, caractérisée en ce que les particules de déchets plastiques comprennent une partie polymérique et de l’aluminium et en ce que l’aluminium représente de 5 à 40 % massique, de préférence de 10 à 25 % massique, et préférentiellement de 15 à 20 % massique, de la masse des particules de déchets plastiques incorporés. Composition bitumineuse selon la revendication 1, caractérisée en ce que l’aluminium représentant de 0,05 à 3% massique, de préférence de 0,1 à 1,5% massique, et préférentiellement de 0,2 à 1% massique, de la masse de la composition bitumineuse. Composition bitumineuse comprenant des déchets plastiques, caractérisée en ce que lesdits déchets plastiques comprennent une partie polymérique et de l’aluminium, l’aluminium représentant de 0,05 à 3% massique, de préférence de 0,1 à 1,5% massique, et préférentiellement de 0,2 à 1% massique, de la masse de la composition bitumineuse. Composition bitumineuse selon la revendication 3, caractérisée en ce que l’aluminium représente de 5 à 40 % massique, de préférence de 10 à 25 % massique, et préférentiellement de 15 à 20 % massique, de la masse des déchets plastiques. Composition bitumineuse selon l’une quelconque des revendications 1 à 4, caractérisée en ce qu’elle présente, après stockage à 180°C pendant 3 jours, une différence de températures bille anneau, mesurée selon la norme NF-EN 13399, inférieure ou égale à 5°C, et en ce qu’elle présente, après stockage à 180°C pendant 3 jours, une différence, mesurée selon la norme NF-EN 13399, de pénétrabilités à l’aiguille à 25°C, inférieure ou égale à 26 1/10 mm. Composition bitumineuse selon l’une quelconque des revendications 1 à 5, caractérisée en ce qu’elle présente, après stockage à 180°C pendant 3 jours, une différence, mesurée selon la norme NF-EN 13399, de pénétrabilités à l’aiguille à 25°C, inférieure ou égale à 9 1/10 mm. Composition bitumineuse selon l’une quelconque des revendications précédentes, caractérisée en ce que la masse de déchets plastiques présents dans la composition représente de 0,5 à 10 % massique, de préférence de 0,7 à 8 % massique, et préférentiellement de 0,9 à 6 % massique, de la masse de la composition bitumineuse. Composition bitumineuse selon l’une quelconque des revendications précédentes, caractérisée en ce que la partie polymérique des déchets plastiques représente de 0,2 à 8 % massique, de préférence de 0,5 à 7 % massique, et préférentiellement de 0,7 à 5 % massique, de la composition bitumineuse. Composition bitumineuse selon l’une quelconque des revendications précédentes, caractérisée en ce que la partie polymérique représente de 40 % à 95% massique, de préférence de 75 à 90% massique, et préférentiellement de 80 à 85 % massique, de la masse des déchets plastiques. Composition bitumineuse selon l’une quelconque des revendications précédentes, dans laquelle les déchets plastiques sont répartis en domaines d’une taille moyenne inférieure à 14 µm, notamment en domaines d’une taille moyenne inférieure à 10 µm et, de préférence, en domaines d’une taille moyenne dans la gamme allant 0,1 à 8 µm et/ou les déchets plastiques sont répartis en domaines dont le D90 est inférieur à 20 µm, notamment inférieur à 18 µm, et de préférence appartenant à la gamme allant de 2 et 15 µm. Composition bitumineuse selon l’une quelconque des revendications précédentes, caractérisée en ce que les déchets plastiques sont issus d’emballage(s) alimentaire(s). Composition bitumineuse selon l’une quelconque des revendications précédentes, caractérisée en ce que la partie polymérique des déchets plastiques comprend au moins un polymère thermoplastique choisi parmi le polyéthylène, l’éthylène alcool vinylique et le polypropylène. Composition bitumineuse selon l’une quelconque des revendications précédentes, caractérisée en ce que la partie polymérique des déchets plastiques ne comprend pas de polyéthylène haute densité. Composition bitumineuse selon l’une quelconque des revendications précédentes, caractérisée en ce que la masse de base bitume représente au moins 60 % massique, de préférence au moins 70 % massique, préférentiellement de 90 à 99,5 % massique, en particulier de 92% à 99,3 % massique, et notamment de 94 à 99,1 % massique, de la masse de la composition bitumineuse. Composition bitumineuse selon l’une quelconque des revendications précédentes, caractérisée en ce qu’elle comprend, en outre, un ou plusieurs polymères additionnels choisis parmi les polymères oléfiniques et les élastomères, notamment parmi les polymères oléfiniques et les élastomères réticulés ou réticulables, représentant, de préférence, de 0,05 à 10 % en masse, préférentiellement de 0,1 à 8 % en masse, et de manière encore plus préférée de 0,3 à 6 % en masse, de la masse de la composition bitumineuse. Composition bitumineuse selon la revendication 1 ou 2, caractérisée en ce que les particules de déchets plastiques se trouvent, avant incorporation dans la composition bitumineuse, sous la forme d’agglomérats issus de déchets multicouches, lesdits déchets multicouches comprenant au moins une couche d’aluminium associée à au moins une couche de polymère thermoplastique. Procédé de préparation d’une composition bitumineuse selon l’une des revendications 1 à 16, comprenant l’incorporation, sous mélange et chauffage, dans une base bitume, de particules de déchets plastiques qui comprennent une partie polymérique et de l’aluminium et dans lequel l’aluminium représente de 5 à 40 % massique, de préférence de 10 à 25 % massique, et préférentiellement de 15 à 20 % massique, de la masse des déchets plastiques incorporés. Procédé de préparation selon la revendication 17, caractérisé en ce que le mélange est réalisé pendant un temps et sous une agitation adaptée, pour obtenir une répartition homogène et une dispersion des déchets pastiques au sein de la composition bitumineuse obtenue. Procédé de préparation selon la revendication 17 ou 18, caractérisé en ce que l’incorporation et le mélange sont réalisés, sous chauffage à une température appartenant à la gamme allant de 90 à 230°C, de préférence à la gamme allant de 120 à 200°C, et préférentiellement à la gamme allant de 150 à 180°C. Procédé de préparation selon l’une quelconque des revendications 17 à 19, caractérisé en ce que l’incorporation des déchets plastiques et le mélange sont réalisés, sous chauffage à une température supérieure à la température de fusion de la partie polymérique des déchets plastiques. Procédé de préparation selon l’une quelconque des revendications 17 à 20, caractérisé en ce qu’il comprend une étape de mélange de la composition bitumineuse sous agitation à une vitesse de 100 à 600 tours/minutes, préférentiellement de 200 à 400 tours/min et pendant une durée de 2 à 30 heures, préférentiellement de 6 à 24 heures, permettant notamment de répartir les déchets plastiques dans ladite composition. Procédé de préparation selon l’une quelconque des revendications 17 à 21, caractérisé en ce qu’il comprend, en outre, une étape préalable de réduction de la taille des particules de déchets plastiques, après leur incorporation dans la base bitume, sous agitation à une vitesse de 2000 à 6000 tours/minutes, préférentiellement de 4000 à 5000 tours/min et pendant une durée de 5 à 60 minutes, préférentiellement de 15 à 30 minutes. Utilisation d'une composition bitumineuse selon l'une quelconque des revendications 1 à 16, pour préparer une membrane ou une couche d'imprégnation. Utilisation d’une composition bitumineuse selon l'une quelconque des revendications 1 à 16, en tant que liant bitumineux dans un enduit superficiel, un enrobé à chaud, un enrobé à froid, un enrobé coulé à froid, une grave émulsion ou une couche de roulement, ledit liant étant associé à des granulats et/ou des fraisats de recyclage. Procédé de préparation d’un enrobé caractérisé en ce qu'il comprend le mélange à chaud d’une composition bitumineuse selon l'une quelconque des revendications 1 à 16, avec des granulats et/ou des fraisats de recyclage, et éventuellement des charges minérales et/ou synthétiques. Enrobé comprenant une composition bitumineuse selon l'une quelconque des revendications 1 à 16, en mélange avec des granulats et/ou des fraisats de recyclage, et éventuellement des charges minérales et/ou synthétiques. Asphalte comprenant une composition bitumineuse selon l'une quelconque des revendications 1 à 16, en mélange avec des charges minérales et/ou synthétiques.